(57)【要約】【課題】良好なイオン伝導性を有する固体バッテリセルを提供する。【解決手段】本開示に係る複合電極は、活性電極材料および固体電解質を備え、固体電解質は、複合電解質である。複合電解質は、複数の孔を有する電気絶縁材料と、該複数の孔の内面を覆う固体電解質材料とを備える。活性電極材料は、互いに電気接触した複数の活性電極材料粒子を含んでもよく、複合電解質は、複数の活性電極材料粒子の間にある空間に設置してもよい。本開示に係る固体バッテリは、アノード、固体電解質層およびカソードのスタックを備え、アノードおよびカソードの少なくとも１つは、本開示に係る複合電極である。本開示は、こうした複合電極および固体バッテリを製造する方法を提供する。【選択図】図１
2016136513.tif 000002
【特許請求の範囲】
【請求項１】
活性電極材料および固体電解質を含む複合電極であって、
固体電解質は、複合電解質である、複合電極。
【請求項２】
複合電解質は、
複数の孔を有する電気絶縁材料と、
該複数の孔の内面を覆う固体電解質材料とを備える請求項１記載の複合電極。
【請求項３】
活性電極材料は、互いに電気接触した複数の活性電極材料粒子を含み、
複合電解質は、複数の活性電極材料粒子の間にある空間に設置される、請求項１または２記載の複合電極。
【請求項４】
電気伝導性の添加物をさらに備える請求項１〜３のいずれかに記載の複合電極。
【請求項５】
アノード、固体電解質層およびカソードのスタックを備えた固体バッテリであって、
アノードおよびカソードの少なくとも１つは、請求項１〜４のいずれかに記載の複合電極である、固体バッテリ。
【請求項６】
固体電解質層は、複数の孔を有する電気絶縁材料と、該複数の孔の内面を覆う固体電解質材料とを含む複合電解質を備える請求項５記載の固体バッテリ。
【請求項７】
複合電極および固体電解質層は、同じ複合電解質を含む請求項６記載の固体バッテリ。
【請求項８】
アノードと電気接触した第１電流コレクタと、
カソードと電気接触した第２電流コレクタとをさらに備える請求項５〜７のいずれかに記載の固体バッテリ。
【請求項９】
複合電極を製造する方法であって、
複数の活性電極材料粒子および電気伝導性添加物を含む電極スラリーを準備するステップと、
電極スラリーを基板に塗布するステップと、
電極スラリーを乾燥して、電極コーティングを形成するステップと、
電極コーティングを圧縮して、圧縮された電極コーティングを形成するステップと、
液体または粘性のガラス前駆体を、圧縮された電極コーティングに設けるステップと、
熱処理を実施して、ガラス前駆体を、複数の孔を含む固体多孔性電気絶縁材料に転換するステップと、を含む方法。
【請求項１０】
液体または粘性のガラス前駆体を、圧縮された電極コーティングに設けることは、電極スラリーを基板に塗布する前に、ガラス前駆体を電極スラリーに設けることを含む請求項９記載の方法。
【請求項１１】
液体または粘性のガラス前駆体を、圧縮された電極コーティングに設けることは、
ガラス前駆体を、圧縮された電極コーティングに塗布することと、
ガラス前駆体を、圧縮された電極コーティングに浸透させ、これにより複数の活性電極材料粒子の間の空間を充填することと、を含む請求項９記載の方法。
【請求項１２】
液体電解質材料を用いて、多孔性電気絶縁材料の複数の孔を少なくとも部分的に充填することと、
乾燥工程を実施して、これにより複数の孔の内面を覆う固体電解質材料を形成することとを含む請求項９〜１１のいずれかに記載の方法。
【請求項１３】
熱処理を実施する前に、ガラス前駆体を液体電解質材料と混合することをさらに含む請求項９〜１１のいずれかに記載の方法。
【請求項１４】
固体バッテリを製造する方法であって、
第１基板の上に、複数の活性アノード材料粒子、電気伝導性添加物および第１ガラス前駆体を含む圧縮されたアノードコーティングを形成するステップと、
第２基板の上に、複数の活性カソード材料粒子、電気伝導性添加物および第２ガラス前駆体を含む圧縮されたカソードコーティングを形成するステップと、
第３ガラス前駆体を、圧縮されたアノードコーティングおよび圧縮されたカソードコーティングの少なくとも一方の上に設けるステップと、
第３ガラス前駆体を７０℃〜１５０℃の範囲の温度で乾燥し、これにより予め定めた厚さを有するガラス層を形成するステップと、
その後、圧縮されたカソードコーティング、圧縮されたカソードコーティングおよびガラス層を１５０℃〜５００℃の範囲の温度に加熱し、これにより第１ガラス前駆体、第２ガラス前駆体およびガラス層を、複数の孔を含む固体多孔性材料に転換するステップと、
液体電解質材料を用いて、複数の孔を少なくとも部分的に充填するステップと、
液体電解質材料を乾燥し、これにより複数の孔の内面に固体電解質材料を形成し、これにより複合カソード、複合電解質層および複合アノードを形成するステップと、を含む方法。
【請求項１５】
複合アノードを含む第１基板を、複合カソードを含む第２基板に積層し、これにより複合アノード、複合電解質層および複合カソードのスタックを形成することを含む請求項１４記載の方法。
【請求項１６】
第３ガラス前駆体を設けることは、第３ガラス前駆体を、圧縮されたカソードコーティングの上に設けることを含み、
圧縮されたアノードコーティングを第１基板の上に形成することは、圧縮されたアノードコーティングをガラス層の上に形成することを含む、請求項１４記載の方法。
【発明の詳細な説明】
【技術分野】
【０００１】
本開示は、複合部品を含む全固体バッテリおよび、こうした全固体バッテリを製造する方法に関する。
【０００２】
本開示はさらに、複合電極および、こうした複合電極を製造する方法に関する。
【背景技術】
【０００３】
固体無機電解質を含む全固体セラミックバッテリセルが知られている。こうしたバッテリセルの製造プロセスにおいて、固体電解質パウダが活性電極材料と混合され、活性電極材料と電解質との間に大きな界面を実現している。無機酸化物電解質材料を使用した場合、材料を共に接合するために、そしてイオン輸送および電荷伝導のための経路を備えた複合電極を形成するためには、例えば、５００℃を超える高い温度での焼結工程が必要になる。酸化物電解質材料の代わりに、より軟質の硫化物材料が使用できる。こうした材料は、より容易に共に加圧でき、複合電極を形成するためにかなり低い熱収支が必要になる。しかしながら、これらの材料は、極めて反応性があり、取扱いが困難である。さらに、これらは潜在的な安全性問題を抱え、例えば、バッテリを過充電した場合、ガス状で有毒なＨ２Ｓが不要な副生成物として形成されることがある。
【０００４】
全固体バッテリセルの固体電解質の条件は、高いイオン伝導性（例えば、１０−３Ｓ／ｃｍより高い）、無視できる電気伝導性（例えば、１０−１０Ｓ／ｃｍより低い）、および化学的安定性を含む。複合電解質が、良好なイオン伝導性を化学的安定性と組み合わるために、溶液として提案されている。複合電解質は、金属塩および、金属イオンのためのホスト構造として機能する不活性材料、例えば、酸化物などで構成される材料である。こうした複合電解質イオン伝導は、主として金属塩と不活性材料との間の界面を介して生ずる。
【０００５】
こうした無機複合電解質を製造するために、パウダー系の方法が知られている。無機複合電解質は、例えば、Ｌｉ塩を不活性酸化物粒子と混合し、続いて焼結することによって製作できる。また、マイクロ多孔性粒子の使用が報告されており、塩は、粒子の内部の孔壁を覆う。
【発明の概要】
【発明が解決しようとする課題】
【０００６】
粒子系またはパウダー系の無機複合電解質に関連した問題は、粒子から粒子への貧弱なイオン伝導である。例えば、Ｌｉ塩でコートされた酸化物粒子を含む複合電解質の場合、Ｌｉ塩と不活性酸化物表面との間の界面において、より高いイオン伝導性が達成される。従って、より高い表面積（より小さい粒子に対応する）が、原理的にはより高いイオン伝導性を導く。しかしながら、イオン伝導が、粒子と相互接続する貧弱に伝導するＬｉ塩のバルクを通過する際、より小さい粒子が、粒子間でより多くの接続を導いて、より低いイオン伝導性になる。
【課題を解決するための手段】
【０００７】
本開示は、良好なイオン伝導性、例えば、１０−４Ｓ／ｃｍより高い、好ましくは１０−３Ｓ／ｃｍより高い複合電解質を提供することを目的とする。本開示はさらに、こうした複合電解質を含むバッテリを提供することを目的とする。
【０００８】
本開示は、複合電解質と、少なくとも１つの複合電極とを含み、複合電解質および１つの複合電極は、例えば、１０−４Ｓ／ｃｍより高い、好ましくは１０−３Ｓ／ｃｍより高い良好なイオン伝導性を有する固体バッテリセルを提供することを目的とする。本開示はまた、こうしたバッテリセルを備えたバッテリを提供することを目的とする。
【０００９】
本開示は、良好なイオン伝導性（例えば、１０−４Ｓ／ｃｍを超える）を備えた複合電極の製造方法を提供することを目的し、製造方法は、５００℃を超えない温度で実施できる。
【００１０】
本開示は、良好なイオン伝導性（例えば、１０−４Ｓ／ｃｍを超える）を備えた複合電極の製造方法を提供することを目的し、製造方法は、ロール・ツー・ロール加工に適合している。
【００１１】
本開示は、良好なイオン伝導性（例えば、１０−４Ｓ／ｃｍを超えて、好ましくは１０−３Ｓ／ｃｍを超える）を備えた複合電解質と、良好なイオン伝導性（例えば、１０−４Ｓ／ｃｍを超えて、好ましくは１０−３Ｓ／ｃｍを超える）を備えた少なくとも１つの複合電極とを含む固体バッテリセルおよび固体バッテリの製造方法を提供することを目的とし、製造方法は、５００℃を超えない温度で実施できる。
【００１２】
本開示は、良好なイオン伝導性（例えば、１０−４Ｓ／ｃｍを超えて、好ましくは１０−３Ｓ／ｃｍを超える）を備えた複合電解質と、良好なイオン伝導性（例えば、１０−４Ｓ／ｃｍを超えて、好ましくは１０−３Ｓ／ｃｍを超える）を備えた少なくとも１つの複合電極とを含む固体バッテリセルおよび固体バッテリの製造方法を提供することを目的とし、製造方法は、ロール・ツー・ロール加工に適合している。
【００１３】
本開示は、活性電極材料および固体電解質を含む複合電極に関連しており、固体電解質は、複合電解質である。複合電解質は、複数の孔を有する電気絶縁材料と、該複数の孔の内面を覆う固体電解質材料とを備えてもよい。
【００１４】
本開示の実施形態において、活性電極材料は、互いに電気接触した複数の活性電極材料粒子を含んでもよく、複合電解質は、複数の活性電極材料粒子の間にある空間に設置してもよい。
【００１５】
本開示の複合電極が、他の要素、例えば、電気伝導性の添加物及び／又はバインダなどをさらに含んでもよい。
【００１６】
本開示はさらに、アノード、固体電解質層およびカソードのスタックを備えた固体バッテリに関するものであり、アノードおよびカソードの少なくとも１つは、本開示に係る複合電極である。
【００１７】
固体電解質層は、複数の孔を有する電気絶縁材料と、該複数の孔の内面を覆う固体電解質材料とを含む複合電解質を備えてもよい。
【００１８】
複合電極および固体電解質層は、例えば、同じ複合電解質を含んでもよい。
【００１９】
本発明に係る固体バッテリはさらに、アノードと電気接触した第１電流コレクタと、カソードと電気接触した第２電流コレクタとを備えてもよい。
【００２０】
本開示は、複合電極を製造する方法に関し、
該方法は、
複数の活性電極材料粒子および電気伝導性添加物を含む電極スラリーを準備するステップと、
電極スラリーを基板に塗布するステップと、
電極スラリーを乾燥して、電極コーティングを形成するステップと、
電極コーティングを圧縮して、圧縮された電極コーティングを形成するステップと、
液体または粘性のガラス前駆体を、圧縮された電極コーティングに設けるステップと、
熱処理を実施して、ガラス前駆体を、複数の孔を含む固体多孔性電気絶縁材料に転換するステップとを含む。
【００２１】
電極スラリーを乾燥することは、例えば、７０℃〜１５０℃の範囲の温度に加熱することを含んでもよく、本開示はこれに限定されない。
【００２２】
熱処理を実施することは、例えば、１５０℃〜５００℃の範囲の温度に加熱することを含んでもよく、本開示はこれに限定されない。
【００２３】
本開示の実施形態において、液体または粘性のガラス前駆体を、圧縮された電極コーティングに設けることは、ガラス前駆体を電極スラリーに設けること、即ち、電極スラリーを基板に塗布する前に、ガラス前駆体を電極スラリーと混合することを含んでもよい。
【００２４】
本開示の実施形態において、液体または粘性のガラス前駆体を、圧縮された電極コーティングに設けることは、ガラス前駆体を、圧縮された電極コーティングに塗布することと、ガラス前駆体を、圧縮された電極コーティングに浸透させ、これにより複数の活性電極材料粒子の間の空間を充填することとを含んでもよい。
【００２５】
本開示の実施形態において、複合電極を製造する方法はさらに、液体電解質材料を用いて、多孔性電気絶縁材料の複数の孔を少なくとも部分的に充填することと、乾燥工程を実施して、これにより複数の孔の内壁または内面を覆う固体電解質材料を形成することとを含む。
【００２６】
本開示の代替の実施形態において、複合電極を製造する方法はさらに、熱処理を実施する前に、ガラス前駆体を液体電解質材料と混合することを含む。
【００２７】
本開示はさらに、固体バッテリを製造する方法に関する。
【００２８】
本開示に係る固体バッテリを製造する方法は、第１基板の上に、複数の活性アノード材料粒子、電気伝導性添加物および第１ガラス前駆体を少なくとも含む圧縮されたアノードコーティングを形成するステップと、
第２基板の上に、複数の活性カソード材料粒子、電気伝導性添加物および第２ガラス前駆体を少なくとも含む圧縮されたカソードコーティングを形成するステップと、
第３ガラス前駆体を、アノードコーティングおよびカソードコーティングの少なくとも一方の上に設けるステップと、
第３ガラス前駆体を７０℃〜１５０℃の範囲の温度で乾燥し、これにより予め定めた厚さを有するガラス層を形成するステップと、
その後、圧縮されたカソードコーティング、圧縮されたカソードコーティングおよびガラス層を１５０℃〜５００℃の範囲の温度に加熱し、これにより第１ガラス前駆体、第２ガラス前駆体およびガラス層を、複数の孔を含む固体多孔性材料に転換するステップと、
液体電解質材料を用いて、複数の孔を少なくとも部分的に充填するステップと、
液体電解質材料を乾燥し、これにより複数の孔の内面に固体電解質材料を形成し、これにより複合カソード、複合電解質層および複合アノードを形成するステップとを含む。
【００２９】
本開示の実施形態において、固体バッテリを製造する方法はさらに、複合アノードを含む第１基板を、複合カソードを含む第２基板に積層し、これにより複合アノード、複合電解質層および複合カソードのスタックを形成することを含む。
【００３０】
本開示の代替の実施形態において、第３ガラス前駆体を設けることは、第３ガラス前駆体を、圧縮されたカソードコーティングの上に設けることを含んでもよく、そして圧縮されたアノードコーティングを第１基板の上に形成することは、圧縮されたアノードコーティングをガラス層の上に形成することを含んでもよい。
【００３１】
種々の発明態様の特定の目的および利点をここでは説明している。当然ながら、こうした目的または利点は、本開示のいずれか特定の実施形態に従って必ずしも達成できないことは理解すべきである。こうして、例えば、当業者は、ここで教示または示唆したような他の目的または利点を必ずしも達成することなく、ここで教示したような１つの利点または利点群を達成または最適化する方法で、本開示が具現化または実施できることを認識するであろう。さらに、この要旨は、単に一例に過ぎず、本開示の範囲を限定することを意図していないことが理解される。本開示は、添付図面と関連して読んだ場合、機構および動作方法の両方に関して、その特徴および利点とともに、下記詳細な説明を参照して最もよく理解できる。
【図面の簡単な説明】
【００３２】
【図１】本開示の実施形態に係る固体バッテリを概略的に示す。
【図２】本開示の実施形態に係る固体バッテリを概略的に示す。
【図３】本開示に係る複合電極を製造する方法に使用できる方法の一例を示す。
【図４】本開示に係る複合電極を製造する方法に使用できる方法の一例を示す。
【図５】本開示に係る固体バッテリを製造するための処理フローの一例を概略的に示す。
【図６】本開示に係る固体バッテリを製造するための処理フローの一例を概略的に示す。
【００３３】
請求項内の何れの参照符号も、本開示の範囲を限定するものとして解釈すべきでない。
【００３４】
異なる図面において、同じ参照符号は、同じまたは類似の要素を参照する。
【発明を実施するための形態】
【００３５】
下記詳細な説明において、本開示の完全な理解および特定の実施形態においてどのように実施できるかを提供するために、数多くの詳細が記述されている。しかしながら、本開示は、これら特定の詳細なしで実施できることは理解されよう。他の例では、本開示を曖昧にしないように、周知の方法、手順および手法は詳細に説明していない。
【００３６】
本開示は、特定の実施形態に関して一定の図面を参照して説明するが、本開示はこれに限定されず、請求項によってのみ限定される。記載した図面は、概略的かつ非限定的なものに過ぎない。図面において、幾つかの要素のサイズは、説明目的のために誇張したり、縮尺どおり描写していないことがある。寸法および相対寸法は、本開示の実際の具体化に必ずしも対応していない。
【００３７】
さらに、説明および請求項での用語「第１」「第２」「第３」などは、類似の要素を区別するために使用しており、必ずしも時間的、空間的、ランキングまたは他の手法での順番を記述するためではない。ここで使用した用語は、適切な状況下で交換可能であり、ここで説明した本発明の実施形態は、ここで説明したり図示したものとは別の順番で動作可能であると理解すべきである。
【００３８】
さらに、説明および請求項での用語「上(top)」、「下(bottom)」、「の上に(over)」、「の下に(under)」等は、説明目的で使用しており、必ずしも相対的な位置を記述するためのものでない。こうして用いた用語は、適切な状況下で交換可能であって、ここで説明した本開示の実施形態がここで説明または図示した以外の他の向きで動作可能であると理解すべきである。
【００３９】
請求項で使用した用語「備える、含む(comprising)」は、それ以降に列挙された手段に限定されるものと解釈すべきでなく、他の要素またはステップを除外していないことに留意する。記述した特徴、整数、ステップまたは構成要素の存在を、参照したように特定するように解釈する必要があるが、１つ又はそれ以上の他の特徴、整数、ステップまたは構成要素、あるいはこれらのグループの存在または追加を除外していない。こうして表現「手段Ａ，Ｂを備えるデバイス」の範囲は、構成要素Ａ，Ｂのみから成るデバイスに限定すべきでない。
【００４０】
再充電可能なバッテリにおいて、放電（即ち、バッテリ動作）の際に負電極である電極は、バッテリを充電する場合、正電極になる。ここで、アノード材料およびカソード材料とは、バッテリ動作または放電の際、アノード（負電極）およびカソード（正電極）である材料を意味する。本開示を通じて、「アノード材料」を参照する場合、負電極材料を意味し、「カソード材料」を参照する場合、正電極材料を意味する。
【００４１】
本開示は、例えば、全固体バッテリセルでの使用のための複合電極に関し、複合電極は、活性電極材料および固体電解質の混合物を含む。活性電極材料は、互いに電気接触した複数の活性電極材料粒子と、複数の活性電極材料粒子の間の空間にある複合電解質とを備える。複合電解質は、複数の孔を有する電気絶縁材料と、複数の孔の内面を覆う固体電解質材料とを備える。複合電極はさらに、例えば、電気伝導性添加物および／または結合剤を備えてもよい。
【００４２】
本開示はさらに、アノード、固体電解質層およびカソードのスタックを備えた固体バッテリに関するものであり、アノードおよびカソードの少なくとも１つは、本開示に係る複合電極である。固体電解質層は、複数の孔を有する電気絶縁材料と、該複数の孔の内面を覆う固体電解質材料とを含む複合電解質を備える。電解質層は、アノードおよびカソードと電気的およびイオン的に接触している。
【００４３】
固体バッテリはさらに、アノードと電気接触した第１電流コレクタと、カソードと電気接触した第２電流コレクタとを備えてもよい。
【００４４】
本開示の実施形態において、多孔性電気絶縁材料（多孔性ガラスともに称する）は、例えば、多孔性シリカ、多孔性アルミナまたは多孔性ケイ酸アルミナからなるものでもよい。それは、粘性または液体溶液から形成、例えば、成型(casted)できる任意の多孔性誘電体材料を含んでもよい。例えば、多孔性電気絶縁材料は、例えば、金属前駆体（例えば、ＴＥＯＳ：Ｓｉ（ＯＣ２Ｈ５）４）、溶媒混合物（例えば、水とエタノール）、酸（例えば、ＨＮＯ３，ＨＣｌ）または塩基（例えば、ＮＨ４ＯＨ）触媒、および界面活性剤を用いた、ゾル−ゲル法によって形成してもよい。
【００４５】
電気絶縁材料またはガラスの多孔性は、例えば、５％〜５０％の範囲でもよいが、本開示はこれに限定されない。孔サイズ（孔直径によって特徴付けられる）は、例えば、０．４ｎｍ〜５０ｎｍの範囲でもよいが、本開示はこれに限定されない。
【００４６】
更なる説明において、本開示は、主としてＬｉイオンバッテリについて説明するが、本開示はこれに限定されない。例えば、本開示はまた、イオン挿入に基づく他のバッテリタイプ、例えば、ＭｇバッテリまたはＭｇイオンバッテリに関する。
【００４７】
本開示の実施形態において、電解質材料は、例えば、無機電解質材料でもよい。例えば、Ｌｉイオンバッテリの場合、無機電解質材料は、Ｌｉイオン塩、例えば、ＬｉＴａＯ３，ＬｉＡｌ２Ｏ４，Ｌｉ２ＳｉＯ３，Ｌｉ２ＺｎＩ４，ＬｉＮＯ３，ＬｉＰＯ３，Ｌｉ３ＰＯ４，ＬｉＨ２ＰＯ４，Ｌｉ２ＨＰＯ４，Ｌｉ２ＳＯ４，Ｌｉ２ＣＯ３，ＬｉＨＣＯ３，Ｌｉ２Ｏ，ＬｉＯＨ，ＬｉＩまたはＬｉＣｌＯ４などを含んでもよいが、本開示はこれに限定されない。
【００４８】
代替として、絶縁ポリマーが、塩（例えば、Ｌｉイオン塩）のためのホストとして使用でき、これらとの組合せでポリマー電解質材料を形成できる。ホストとして使用できる絶縁ポリマーの説明の例は、ポリエチレンオキシド（ＰＥＯ）、ポリプロピレンオキシド（ＰＰＯ）、ポリフェニレンオキシド（ＰＰＯ）、ポリオキシフェニレン、（ＰＯＰ）、ポリ（メチルメタクリレート）ＰＭＭＡ、ポリ（アクリロニトリル）（ＰＡＮ）、またはポリ（エチレングリコール）ジアクリレート（ＰＥＧＤＡ）である。
【００４９】
Ｌｉイオンバッテリでは、アノードの活性電極材料は、例えば、Ｌｉ、グラファイト、シリコン、ゲルマニウム、錫（Ｓｎ）またはＴｉを含んでもよいが、本開示はこれに限定されない。例えば、Ｌｉ４Ｔｉ５Ｏ１２が、アノードの活性電極材料として使用できる。カソードの活性電極材料は、例えば、ＬｉＣｏＯ２，ＭｎＯ２，ＬｉＭｎ２Ｏ４，ＬｉＦｅＰＯ４，ＬｉＮｉＯ２またはＶ２Ｏ５を含んでもよいが、本開示はこれに限定されない。
【００５０】
カソード材料またはアノード材料の電気伝導性を増加させる電気伝導添加物として、例えば、カーボンブラック、カーボンナノチューブ、またはグラフェンが使用できるが、本開示はこれに限定されない。例えば、ポリフッ化ビニリデン（ＰＶＤＦ）、ポリビニルアルコール（ＰＶＡ）、スチレンブタジエンゴム（ＳＢＲ）が結合剤として使用できるが、本開示はこれに限定されない。
【００５１】
第１電流コレクタは、例えば、ＣｕまたはＮｉを含んでもよいが、本開示はこれに限定されない。
【００５２】
第２電流コレクタは、例えば、ＡｌまたはＣを含んでもよいが、本開示はこれに限定されない。
【００５３】
図１は、本開示の実施形態に係る固体バッテリ１００を概略的に示す。固体バッテリ１００は、アノード１１、固体電解質層１０およびカソード１２のスタックを備える。固体バッテリ１００はさらに、アノード１１と電気接触した第１電流コレクタ２１と、カソード１２と電気接触した第２電流コレクタ２２とを備える。電解質層１０は、複合電解質３０を備え、該複合電解質は、複数の孔を有する多孔性電気絶縁材料と、複数の孔の内面を覆う固体電解質材料（図１では不図示）とを含む。
【００５４】
図１に示す例において、アノード１１およびカソード１２の両方が、図１で白丸として示すように、複数の活性電極材料粒子、即ち、活性アノード材料粒子３１および活性カソード材料粒子３２をそれぞれ備える。図１に示す例において、アノード１１およびカソード１２は、電気伝導性添加物４０を粒子の形態（黒丸として示す）で含む。アノード１１において、開口または空間が、活性アノード材料粒子３１および電気伝導性粒子４０によって形成された網状組織内に存在する。これらの開口または空間は、複合電解質、好ましくは、電解質層１０を形成する複合電解質と同じ複合電解質３０で充填される。カソード１２において、開口または空間が、活性カソード材料粒子３２および電気伝導性粒子４０によって形成された網状組織内に存在する。これらの開口または空間は、複合電解質、好ましくは、電解質１０を形成する複合電解質と同じ複合電解質３０で充填される。
【００５５】
図２は、本開示の他の実施形態に係る固体バッテリ２００を概略的に示す。固体バッテリ２００は、アノード１３、固体電解質層１０およびカソード１２のスタックを備える。固体バッテリ２００はさらに、アノード１３と電気接触した第１電流コレクタ２１と、カソード１２と電気接触した第２電流コレクタ２２とを備える。電解質層１０は、複合電解質３０を備え、該複合電解質は、複数の孔を有する多孔性電気絶縁材料と、複数の孔の内面を覆う固体電解質材料（図２では不図示）とを含む。
【００５６】
図２に示す例において、アノード１３は、例えば、Ｌｉ金属アノードでもよく、これは、例えば、Ｌｉ堆積（例えば、蒸着またはスパッタリング）によって、あるいはリチウム箔の積層によって形成できる。こうしたリチウム箔の典型的な厚さは、５０マイクロメータ〜６０マイクロメータの範囲であるが、本開示はこれに限定されない。カソード１２は、図２で白丸として示すように、複数の活性カソード材料粒子３２を備える。図２に示す例において、カソード１２はまた、電気伝導性添加物４０を粒子の形態（黒丸として示す）で含む。カソード１２において、開口または空間が、活性カソード材料粒子３２および電気伝導性粒子４０によって形成された網状組織内に存在する。これらの開口または空間は、複合電解質、好ましくは、電解質層１０を形成する複合電解質と同じ複合電解質３０で充填される。
【００５７】
本開示の固定バッテリの利点は、イオン化合物で塗布された孔を備えた連続的な多孔性構造を有する複合電解質３０の存在に起因して、イオン表面拡散の連続的経路を提供することである。これは、電解質層１０の良好なイオン伝導性および複合電極１１，１２の良好なイオン伝導性をもたらす。
【００５８】
本開示の固定バッテリの利点は、活性電極材料間の接触の妨害なしで、複合電解質３０が電極（の少なくとも１つ）にも存在することであり、良好なエネルギー密度をもたらす。
【００５９】
本開示はさらに、互いに電気接触した複数の活性電極材料粒子を備え、複数の活性電極材料粒子間の空間にある固体複合電解質を備える複合電極を製造するための方法を提供し、該複合電解質は、複数の複数の孔を有する電気絶縁材料と、該複数の孔の内面を覆う固体電解質材料とを含む複合電解質とを含む。
【００６０】
図３は、本開示に係る複合電極を製造するために使用できる第１方法４００の一例を概略的に示しており、スラリーを基板上に塗布する前に、ガラス前駆体が電極スラリーと混合される。
【００６１】
この方法４００によれば、最初に（ステップ４１）、パウダー形態の活性電極材料を、液体または粘性の多孔性ガラス前駆体（即ち、多孔性ガラス用の前駆体、例えば、オルトケイ酸テトラエチル）および電気伝導性添加物と混合することによって、電極スラリーが準備される。必要に応じて、結合剤および／または界面活性剤が混合物に添加される。
【００６２】
電極スラリーを準備した後、それは基板上に、例えば、Ｃｕ箔（第１電流コレクタを構成する）の上、またはＡｌ箔（第２電流コレクタを構成する）の上に塗布され（ステップ４２）、本開示はこれに限定されないが、そして、例えば、真空オーブン内で７０℃〜１５０℃の範囲の温度で乾燥させる（ステップ４３）。電極スラリー基板上に塗布することは、例えば、ドクターブレード法、テープキャスティング、またはディップコーティングによって行うことができるが、本開示はこれに限定されない。
【００６３】
次に、電極材料（乾燥した電極スラリー）で塗布された基板は、例えば、ロールプレス機械を用いて圧縮される（ステップ４４）。圧縮プロセスは、電極コーティングの密度を増加させ、層厚を均等にする。この時点で、電極コーティングはゲルの形態のままである。続いて、例えば、真空中または大気圧で１５０℃〜５００℃の範囲の温度で熱処理を実施することによって、ガラス前駆体（ゲルで提示される）が、複数の孔を含む固体多孔性ガラスに転換される。
【００６４】
次のステップ（ステップ４６）において、多孔性ガラスは、例えば、リチウム塩、例えば、リチウムアルコキシドを含む液体電解質材料で充填される。これは、例えば、ナノキャスティング法によって行うことができ、液体電解質材料は、例えば、多孔性ガラスの上に滴下され、多孔性材料の孔の中に浸透する。次に、ステップ４７において、乾燥工程が、例えば、真空中で室温〜５００℃の範囲の温度で行われ、その結果、多孔性ガラス材料の複数の孔の内面を覆う固体電解質材料が得られる。
【００６５】
図３に示す方法４００の代替の手法において、電極スラリーを準備する段階において、液体電解質材料、例えば、リチウム塩、例えば、リチウムアルコキシド、またはゲルが、他の電極成分と混合してもよい。この代替の手法において、電極層の多孔性ガラスマトリクスを液体電解質材料で充填する工程（ステップ４６）および後続の乾燥工程（ステップ４７）が省略できる。
【００６６】
図４は、本開示に係る複合電極を製造するために使用できる第２方法５００の一例を概略的に示しており、電極コーティングを圧縮する工程の後に、ガラス前駆体が提供される。
【００６７】
この方法５００では、第１ステップ（ステップ５１）において、活性電極材料パウダー、電気伝導性添加物および、必要に応じて結合剤を、溶媒、例えば、Ｎ−メチル−２−ピロリドン（ＮＭＰ）の中で分散し混合することによって準備される。このスラリーは、基板上、例えば、Ｃｕ箔の上またはＡｌ箔の上に塗布され（ステップ５２）、スラリーは、例えば、７０℃〜１５０℃の範囲の温度で熱風に曝すことにより乾燥させる（ステップ５３）。電極スラリーを基板上に塗布することは、例えば、ドクターブレード法、テープキャスティング、またはディップコーティングによって行うことができる。次に、電極コーティング（乾燥した電極スラリー）で塗布された基板は、例えば、ロールプレス機械を用いて圧縮される（ステップ５４）。圧縮プロセスは、電極コーティングの密度を増加させ、層厚を均等にする。次の工程（ステップ５５）において、液体ガラス前駆体が、ドクターブレード法、テープキャスティング、またはディップコーティングによって、圧縮された電極コーティングの上に提供され、圧縮された電極コーティングの中に浸透することが許容され、圧縮された電極コーティングに存在する開口または空間を（少なくとも部分的に）充填する。
【００６８】
この時点で、電極材料はゲルの形態のままである。続いて、例えば、１５０℃〜５００℃の範囲の温度で熱処理を実施することによって（ステップ５６）、ガラス前駆体（ゲルで提示される）が、複数の孔を有する固体多孔性電気絶縁（例えば、ガラス）材料に転換される。
【００６９】
次のステップ（ステップ５７）において、電極層の多孔性ガラスは、例えば、リチウム塩、例えば、リチウムアルコキシドを含む液体電解質材料で少なくとも部分的に充填される。これは、例えば、ナノキャスティング法によって行うことができる。次に、ステップ５８において、乾燥工程が行われ、その結果、ガラス材料の孔の内面を覆う固体電解質材料が得られる。
【００７０】
方法５００の代替の手法において、液体電解質材料、例えば、リチウム塩、例えば、リチウムアルコキシドまたはゲルが、ステップ５５において電極材料の上に提供する前に、液体ガラス前駆体と混合してもよい。この代替手法において、電極層の多孔性ガラスを液体電解質材料で充填する工程（ステップ５７）および後続の乾燥工程（ステップ５８）が省略できる。
【００７１】
本開示はさらに、アノード、複合電解質層およびカソードのスタックを備えた固体バッテリを製造する方法を提供し、複合電解質層は、複数の孔を有する多孔性電気絶縁材料と、該複数の孔の内面を覆う固体電解質材料と備え、アノードおよびカソードの少なくとも１つは、互いに電気接触した複数の活性電極材料粒子と、粒子間の開口または空間にある複合電解質とを含む複合電極である。
【００７２】
本開示に係る固体バッテリを製造する方法は、５００℃を超えない温度で実施できる。該製造方法は、ロール・ツー・ロール加工を含んでもよい。該製造方法は、ロール・ツー・ロール加工からなってもよい。
【００７３】
図５は、本開示に係る固体バッテリを製造するために使用できる処理フロー６００の例を示す。
【００７４】
この方法６００によれば、複数の活性アノード材料粒子を含み、第１ガラス前駆体を含む圧縮されたアノードコーティングが第１基板の上に形成される（ステップ６１）。圧縮されたアノードコーティングは、例えば、方法４００（図３）のステップ４１〜ステップ４４に従って、あるいは方法５００（図４）のステップ５１〜ステップ５５に従って形成できる。第１基板は、例えば、箔、例えば、金属箔、例えば、銅箔、あるいは、金属層、例えば、銅層で積層または塗布されたプラスチック箔でもよい。
【００７５】
第２基板の上では、圧縮されたカソードコーティングが形成され、圧縮されたカソードコーティングは、複数の活性カソード材料粒子と、第２ガラス前駆体とを含む（ステップ６２）。圧縮されたカソードコーティングは、例えば、方法４００（図３）のステップ４１〜ステップ４４に従って、あるいは方法５００（図４）のステップ５１〜ステップ５５に従って形成できる。第２基板は、例えば、箔、例えば、金属箔、例えば、アルミニウム箔、あるいは、金属層、例えば、アルミニウム層で積層または塗布されたプラスチック箔でもよい。
【００７６】
第１基板および／または第２基板は、固体バッテリセル内の電流コレクタの機能を有してもよい。
【００７７】
次にステップ６３において、圧縮されたカソードコーティングおよび圧縮されたアノードコーティングの少なくとも一方の上に、第３ガラス前駆体が塗布され、例えば、流し込まれる(cast)。そして、第３ガラス前駆体は、例えば、７０℃〜１５０℃の範囲の温度で乾燥し、ガラス層を形成する。この乾燥工程は、孔形成が生ずる温度（典型的には１５０℃〜５００℃の範囲の温度）より低い温度で行われる。従って、この乾燥工程の後は、孔形成は存在せず、即ち、ガラス層は、実質的には非多孔性ガラス層である。
【００７８】
そして圧縮されたアノードコーティング、圧縮されたカソードコーティングおよびガラス層は、１５０℃〜５００℃の範囲の温度に加熱され、これにより第１ガラス前駆体（圧縮されたアノードコーティング内に存在する）、第２ガラス前駆体（圧縮されたカソードコーティング内に存在する）および（非多孔性）ガラス層を、複数の孔を含む固体多孔性材料に転換する（ステップ６４）。
【００７９】
そして多孔性構造は、ナノキャスティング法または類似の方法、例えば、テープキャスティングまたはディップコーティングによって、液体電解質材料、例えば、リチウム塩で少なくとも部分的に充填され（ステップ６５）、そして乾燥し（ステップ６５）、これにより液体電解質材料を、複数の孔の内面を覆う固体電解質材料に転換し、そして複合アノード、複合カソードおよび複合電解質層を形成する。
【００８０】
複合カソードおよび複合アノードを形成した後、両方の箔、即ち、カソードで塗布された箔およびアノードで塗布された箔がともに積層され、必要に応じて、両者間にある薄い接着層（例えば、１００ｎｍ〜１０マイクロメータの範囲の厚さを有する）とともに積層される。薄い接着層は、例えば、多孔性ガラス、イオン伝導性ポリマー、リチウム塩溶液、イオン伝導性ゲルまたはこれらの組合せを含んでもよい（ステップ６６）。積層の際、圧力が印加でき、または構造を加熱してもよく、または圧力および加熱の両方を使用してもよい。
【００８１】
図６は、本開示に係る固体バッテリを製造するために使用できる処理フロー６００の他の例を概略的に示す。
【００８２】
最初に圧縮されたカソードコーティングが、バツテリセル内の第２電極コレクタとして機能できる第２基板、例えば、第２箔の上に形成される（図６、ステップ７１）。圧縮されたカソードコーティングは、複数の活性カソード材料粒子と、第２ガラス前駆体とを含む。それは、例えば、方法４００（図３）のステップ４１〜ステップ４４に従って、あるいは方法５００（図４）のステップ５１〜ステップ５５に従って形成できる。
【００８３】
例えば、電極パウダー材料、例えば、ＬＭＯ（マンガン酸リチウム）パウダー、ＣＮＴ（カーボンナノチューブ）パウダー、必要に応じて添加物、例えば、バインダ（結合剤）、溶媒、例えば、ＮＭＰを含む材料が準備される（例えば、図４、ステップ５１に従って）。それは、金属箔、例えば、６０マイクロメータ厚のＡｌ箔（第２電流コレクタを構成する第２基板）の上に塗布され（図４、ステップ５２）、乾燥され（図４、ステップ５３）、加圧される（図４、ステップ５４）。乾燥は、例えば、真空中で７０℃〜１５０℃の範囲の温度で行ってもよい。得られたカソードコーティングは、例えば、５０マイクロメータ〜２００マイクロメータの範囲の厚さを有する。次のステップ（図４、ステップ５５）において、液体ガラス前駆体（例えば、有機コポリマーを備えたＴＥＯＳ）が、圧縮されたカソードコーティング（例えば、モールドの内側に置いて、液体の流出を防止してもよい）の上にゆっくり注がれ、圧縮された層のパウダーペレット間の開口または空間に浸透できる。真空吸引を使用して、トラップされた空気やガス気泡を除去できる。そしてガラス前駆体を備えたペレットは、ある温度、例えば、７０℃〜１５０℃の範囲の温度で硬化でき、界面活性剤の除去および孔形成なしで、固体ガラスを形成できる。コーティングは、研磨して、電極表面を円滑化してもよい。
【００８４】
次に（図６、ステップ７２）、第３ガラス前駆体が、例えば、スピンコーティング、ドクターブレード法、テープキャスティング、またはディップコーティングによって、圧縮されたカソードコーティングの上に提供される。この第３ガラス前駆体は、ある温度、例えば、７０℃〜１５０℃の範囲の温度で乾燥または硬化され、ガラス層を形成する。これらのステップ（７２，７３）は、予め定めた厚さ（例えば、１００ｎｍ〜１マイクロメータの範囲）を有するガラス層が得られるまで、繰り返してもよい。乾燥工程の後、孔形成が存在せず、即ち、ガラス層は、実質的に非多孔性ガラス層である。
【００８５】
その後、複数の活性アノード粒子を含み、第１ガラス前駆体を含む圧縮されたアノードコーティングが、ガラス層の上に提供される（図６、ステップ７４）。圧縮されたアノードコーティングは、例えば、例えば、ステップ４１〜ステップ４４（図３）に係る方法、あるいはステップ５１〜ステップ５５（図４）に係る方法を用いて形成できる。例えば、アノードコーティングを形成するために、電極パウダー材料、例えば、ＬＴＯ（チタン酸リチウム）、ＣＮＴパウダー、必要に応じて添加物、例えば、バインダを含む混合物が準備される（図４、ステップ５１）。それは、ガラス層の上に塗布され（図４、ステップ５２）、乾燥され（図４、ステップ５３）、圧縮される（図４、ステップ５４）。乾燥は、例えば、真空中で７０℃〜１５０℃の範囲の温度で行ってもよい。次に、液体ガラス前駆体が、圧縮されたアノードコーティングの上に滴下され、圧縮されたアノード層のペレット間の空間を少なくとも部分的に充填できる（図４、ステップ５５）。そしてそれは、ある温度、例えば、７０℃〜１５０℃の範囲の温度で硬化でき、界面活性剤の除去および孔形成なしで、固体ガラスを形成できる。硬化の後、箔／カソード／ガラス／アノードのスタックは、研磨し、余分なガラスを除去して、アノード表面を円滑化できる。
【００８６】
次に（図６、ステップ７５）、圧縮されたカソードコーティング、ガラス層および圧縮されたアノードコーティングを含むスタックは、ある温度、例えば、１５０℃〜５００℃の範囲の温度で熱処理され、界面活性剤を除去し、これにより第１ガラス前駆体、第２ガラス前駆体およびガラス層を、複数の孔を含む固体多孔性材料に転換する。バッテリスタックの厚さおよびサイズに応じて、この工程は、最大４８時間までの数時間を要することがある。
【００８７】
そして多孔性ガラス材料は、電解質材料、例えば、リチウム塩、例えば、ＬｉＰＯ４，ＬｉＣＯ３またはＬｉｌを用いて機能化される（図６、ステップ７６）。多孔性ガラス材料の複数の孔（カソード、アノードおよびガラス層の中に存在する）は、液体電解質材料で少なくとも部分的に充填され、液体電解質材料は、乾燥して、複数の孔の内面を覆う固体電解質材料を形成する。こうして本開示に係る複合アノード、複合電解質層および複合カソードが形成される。
【００８８】
次に、ステップ７７は、第１電極コレクタ箔（例えば、銅箔または銅層を含む箔）が、例えば、加圧によって複合アノードに接合される。アノード表面は、最初に軽い研磨を受けて、表面をクリーニングしてもよい。導電性バインダ、例えば、Ａｇ塗料またはアセチレンブラックが、Ｃｕとアノード表面との間で使用でき、Ｃｕとアノードとの間の良好な電気接触を確保できる。
【００８９】
上記説明は、本開示の特定の実施形態を詳説している。しかしながら、上記説明が文章中にどの程度詳しく記載されているかに関わらず、本開示は多くの方法で実践できることは理解されよう。本開示の特定の特徴または態様を記載する場合の特定の用語の使用は、該用語が関連している本開示の特徴または態様のいずれか特定の特徴を含むように制限されるように、該用語がここで再定義されることを意味すると解釈すべきでないことに留意すべきである。
【００９０】
上記詳細な説明は、種々の実施形態に適用されるように本発明の新規な特徴を図示し説明し指摘しているが、説明したデバイスまたはプロセスの形態および詳細における種々の省略、置換および変化が、本発明から逸脱することなく当業者によって可能であることは理解されよう。
【図１】
2016136513.tif 000003
【図２】
2016136513.tif 000004
【図３】
2016136513.tif 000005
【図４】
2016136513.tif 000006
【図５】
2016136513.tif 000007
【図６】
2016136513.tif 000008
【外国語明細書】
2016136513.tif 000009
2016136513.tif 000010
2016136513.tif 000011
2016136513.tif 000012
2016136513.tif 000013
2016136513.tif 000014
2016136513.tif 000015
2016136513.tif 000016
2016136513.tif 000017
2016136513.tif 000018
2016136513.tif 000019
2016136513.tif 000020
2016136513.tif 000021
2016136513.tif 000022
2016136513.tif 000023
2016136513.tif 000024
2016136513.tif 000025
2016136513.tif 000026
2016136513.tif 000027
2016136513.tif 000028
2016136513.tif 000029
2016136513.tif 000030
2016136513.tif 000031
2016136513.tif 000032
2016136513.tif 000033
2016136513.tif 000034
2016136513.tif 000035
2016136513.tif 000036
2016136513.tif 000037
2016136513.tif 000038
2016136513.tif 000039
2016136513.tif 000040
2016136513.tif 000041
2016136513.tif 000042
2016136513.tif 000043
2016136513.tif 000044